(57)【特許請求の範囲】
【請求項１】
マスターモデルを作製する工程、前記マスターモデルを用いて捨て型を作製する工程、前記捨て型のキャビティ表面を離型材で覆う工程、前記キャビティ表面の摩耗しやすい個所に樹脂と直径が０．３ｍｍ以上で且つ１．５ｍｍ以下の金属球とを混合した材料を塗りつける工程、前記キャビティ内に樹脂を主体とした材料を充填する工程、前記樹脂を硬化せしめた後に捨て型から離型する工程からなる樹脂金型の製造方法。
【請求項２】
パンチまたはダイの成形面全面に加工するブランク材と同じ厚さのシートワックスを貼り付ける工程、樹脂形となった後に摩耗しやすい部分となる箇所のシートワックスの上に樹脂と直径が０．３ｍｍ以上で且つ１．５ｍｍ以下の金属球とを混合した材料を塗りつける工程、前記成形面をカバーで囲んで内部に樹脂を主体とした材料を充填する工程、前記樹脂を硬化せしめた後に離型する工程からなる樹脂金型の製造方法。
【発明の詳細な説明】
【０００１】
【発明の属する技術分野】
本発明はプレス成形などの成形用樹脂金型とその製造方法に関する。
【０００２】
【従来の技術】
プレス成形、射出成形或いは真空成形に用いる金型として樹脂製のものが知られている。樹脂金型は多品種少量生産に適しているが、最近では樹脂金型にも機械的強度、耐磨耗性、耐熱性を付与することである程度の量産にも適応する提案が、特開昭６３−２８６２３９号公報、特開平１−２０２４０７号公報或いは特公平３−６９８７号公報などになされている。
【０００３】
特開昭６３−２８６２３９号公報に開示される内容は、鋳鉄紛やコランダムを混合した樹脂材で金型本体を形成するとともに、この金型本体の上面やコーナ部を樹脂に超高強度繊維を含浸せしめた樹脂で被覆するというものであり、特開平１−２０２４０７号公報に開示される内容は、サンドコアで金型本体を構成するとともにこの金型本体の表面を中間層を介して金属繊維を配合した樹脂型表面層で被覆するというものであり、特公平３−６９８７号公報に開示される内容は、ポリウレタン樹脂に粒径が１００〜２００μm程度の多角形アルミニウム粉や鋳鉄粉を混合して樹脂型本体を構成し、この樹脂型本体の表面にＮi−Ａl合金からなる溶射下地層を形成し、この溶射下地層を介して高硬度金属の溶射被覆層を形成するというものである。
【０００４】
【発明が解決しようとする課題】
上述した先行技術に開示された樹脂型を用いることで、ある程度の回数までは磨耗なども問題ないのであるが、成形回数が１万ショットを超えると、シゴキＲ部などに磨耗が目立つようになり、成形不良を招き量産加工ができなくなる。
【０００５】
【課題を解決するための手段】
上記課題を解決するため本発明に係る樹脂金型は、金型本体を樹脂を主体として構成し、この金型本体のうち、成形の際に被成形材と接触するシゴキＲ部などの摩耗しやすい部分を樹脂に直径が０．３ｍｍ以上１．５ｍｍ以下の金属球を樹脂に混合した材料にて構成した。
前記樹脂としては、常温で硬化する２液混合タイプ或いは加熱により硬化する熱硬化性樹脂を用いる。
【０００６】
金属球としてはスチールボールが適当であり、また直径を０．３ｍｍ以上としたのは、０．３ｍｍ未満ではスチールボ−ルが１万ショットを超えると急激に剥がれ易くなるからであり、１．５ｍｍ以下としたのは１．５ｍｍを超えると、スチールボ−ルに起因する絞り傷やデホームの発生が目立つようになるからである。
【０００７】
また、摩耗しやすい部分を構成する材料中の金属球の体積割合（vol％）は、３０％以上５０％以下とするのが好ましい。３０％未満では耐磨耗性が十分に発揮されず、５０％を超えると剥がれ易くなる。
【０００８】
また、金属球の硬度（ＨＲＣ）としては、４０以上５０以下が好ましい。ＨＲＣが４０未満であると、耐磨耗性が十分に発揮されず、５０を超えると成形品に傷やデホームが生じやすくなる。
【０００９】
また、本発明に係る樹脂金型のうち、パンチを製造する方法は、マスターモデルを作製する工程と、前記マスターモデルを用いて捨て型を作製する工程と、前記捨て型のキャビティ表面を離型材で覆う工程と、前記キャビティの所定個所に樹脂と金属球とを混合した材料を塗りつける工程と、前記キャビティ内に樹脂を主体とした材料を充填する工程と、前記樹脂を硬化せしめた後に捨て型から離型する工程とからなる。
【００１０】
また、本発明に係る樹脂金型のうち、ダイを製造する方法は、パンチ又はダイの成形面を離型材で覆う工程と、前記離型材で覆われた成形面の所定個所に樹脂と金属球とを混合した材料を塗りつける工程と、前記成形面をカバーで囲んで内部に樹脂を主体とした材料を充填する工程と、前記樹脂を硬化せしめた後に離型する工程とからなる。
【００１１】
【発明の実施の形態】
以下に本発明の実施の形態を説明する。図1は本発明に係る樹脂金型を適用したプレス成形装置の全体図、図２はプレス成形品の斜視図、図３は同樹脂金型の要部拡大図である。
【００１２】
プレス成形装置は、ダイ１、パンチ２およびブランクホルダー３から構成され、ブランクホルダー３とダイ１の周縁部でブランク材Ｗを保持した状態で、ダイ１とパンチ２を型閉じすることで、図２に示す成形品が得られる。
【００１３】
前記ダイ１及びパンチ２はエポキシ樹脂やポリウレタン樹脂などの樹脂にて構成され、且つダイ１及びパンチ２のシゴキＲ部などの摩耗しやすい部分については、図３に示すように樹脂４に直径が０．３ｍｍ以上１．５ｍｍ以下の金属球（スチールボール）５を混合した材料にて構成されている。
【００１４】
次に、上記ダイ１及びパンチ２の製造方法の一例について説明する。ダイ１については、先ず図４（ａ）に示すように成形品と同一形状のマスターモデルを作製する。マスターモデルの材料は任意であり、木材や石膏などを用いることが可能である。
【００１５】
次いで、図４（ｂ）に示すように、前記マスターモデルを用いて捨て型を作製し、この捨て型のキャビティ（成形面）に離型材を塗布する。この後、図４（ｃ）に示すように、捨て型のキャビティの所定個所、即ち後で樹脂型となった際にシゴキＲ部などの摩耗しやすい部分となる個所に未硬化の樹脂に直径が０．３ｍｍ以上１．５ｍｍ以下の金属球（スチールボール）を混合したゲルコート材料を盛り付ける。前記ゲルコート材料としては、例えばエポキシ樹脂に対する金属球の体積割合（vol％）が３０％以上５０％以下で、室温程度で２４〜４８時間放置することで硬化するものを用いる。
【００１６】
この後、図４（ｄ）に示すように、捨て型のキャビティをカバーで覆い、キャビティ内にエポキシ樹脂などの樹脂を充填し、樹脂が硬化したならば、図４（ｅ）に示すように、捨て型から離型することでパンチ１を得る。
【００１７】
ダイ１については、図５（ａ）に示すようにマスターモデルの代わりに前記パンチ１を用い、このパンチ２の成形面全面に加工するブランク材と同じ厚さのシートワックスを貼り付ける。
【００１８】
次いで、図５（ｂ）に示すように、シートワックスの上の所定個所、即ち、後で樹脂型となった際にシゴキＲ部などの摩耗しやすい部分となる個所に前記と同じゲルコート材料を盛り付ける。
【００１９】
この後、図５（ｃ）に示すように、パンチ２の成形面全面を覆うカバーを被せ、カバー内の空間にエポキシ樹脂などの樹脂を充填し、樹脂が硬化したならば、図５（ｄ）に示すように、パンチ２から離型することでダイ１を得る。
【００２０】
尚、図示例にあっては、マスターモデルに基づいてパンチを、パンチに基づいてダイを成形するようにしたが、マスターモデルに基づいてダイを、ダイに基づいてパンチを成形することも可能である。
【００２１】
次に、金属球の直径を変化させた実験結果を（表１）〜（表３）に示す。尚、実験条件は樹脂としてエポキシ樹脂を用い、配合割合は金属球４０vol％、樹脂６０％、金属球の硬度は４０〜５０ＨＲＣとした。
【００２２】
【表１】
0003779148.tif 000002
【００２３】
【表２】
0003779148.tif 000003
【００２４】
【表３】
0003779148.tif 000004
【００２５】
上記（表１）〜（表３）から金属球の直径は０．３ｍｍ以上１．５ｍｍ以下とすべきことが分かる。
【００２６】
【発明の効果】
以上に説明したように本発明によれば、プレス成形などに用いる樹脂型の摩耗しやすい部分を、樹脂に直径が０．３ｍｍ以上１．５ｍｍ以下の金属球を混合した材料にて構成したので、従来の樹脂型に比べて大幅に耐磨耗性が向上する。
【００２７】
即ち、金属球の直径は小さければ小さいほど絞り傷やデホームは生じにくいが、本発明にあっては、これら傷やデホームの発生が問題にならない範囲で、金属球の直径を大きくすることで、剥がれを少なくし、樹脂型としての耐久性を高めている。
【００２８】
また、本発明に係る樹脂金型の製造方法によれば、製作工程数が少なくしかも高精度な樹脂金型を短期間で製造できるので、大幅なコストダウンを図ることができる。
【図面の簡単な説明】
【図１】本発明に係る樹脂金型を適用したプレス成形装置の全体図
【図２】プレス成形品の斜視図
【図３】同樹脂金型の要部拡大図
【図４】樹脂金型としてのパンチの製造工程を説明した図
【図５】樹脂金型としてのダイの製造工程を説明した図
【符号の説明】
１…ダイ、２…パンチ、３…ブランクホルダー、４…樹脂、５…金属球、Ｗ…ブランク材
【図１】
0003779148.tif 000005
【図２】
0003779148.tif 000006
【図３】
0003779148.tif 000007
【図４】
0003779148.tif 000008
【図５】
0003779148.tif 000009